(57)【要約】本発明によれば、取り外し可能なカーペットが提供される。このカーペットは、カーペット面および滑り止めマットを含む。前記カーペット面は、面層および底層の三次元メッシュクロス構造層を含む。前記滑り止めマット層は、底層の滑り止め撥水層および上層の結合層を含む。前記結合層は、複数のポリエステル、ポリプロピレンまたはナイロンモノフィラメント突起が分布して配置される片面生地である。前記突起は、前記三次元メッシュクロス構造層のメッシュ隙間に挿入可能である。本発明的滑り止めマットの結合面は、三次元メッシュクロス構造層を中央からカットして形成された片面構造層または２０Ｄ以上のモノフィラメント糸で作製された突起を有する片面生地である。この結合面上の２０Ｄ〜１２０Ｄのポリエステルモノフィラメント糸は、太く、硬く、ある程度剛性がある突起を形成できるため、カーペット面の底層の三次元メッシュクロス構造層のメッシュに容易に挿入でき、便利で自由に取り外すことができ、繰り返して複数回取り外しても損傷することがなく、使用寿命を顕著に延長できる。【選択図】図１
2022501083.tif 000002
【特許請求の範囲】
【請求項１】
カーペット面と滑り止めマットとを含む取り外し可能なカーペットであって、
前記カーペット面は、面層と、底層の三次元メッシュクロス構造層とを含み、
前記滑り止めマットは、底層の滑り止め撥水層と上層の結合層とを含み、
前記結合層は、複数のポリエステル、ポリプロピレンまたはナイロンモノフィラメント突起が分布して配置される片面生地であり、
前記ポリエステル、ポリプロピレンまたはナイロンモノフィラメント突起は、前記三次元メッシュクロス構造層のメッシュ隙間に挿入可能であることを特徴とする、取り外し可能なカーペット。
【請求項２】
前記結合層のポリエステル、ポリプロピレンまたはナイロンモノフィラメントと片面生地との挟角は４０°〜９０°であることを特徴とする、請求項１に記載の取り外し可能なカーペット。
【請求項３】
前記結合層は、三次元メッシュクロス構造層を中央からカットして形成された片面構造層であり、
前記三次元メッシュクロス構造層は、上下２層の経編メッシュクロスと、前記上下２層の経編メッシュクロスの間に垂直に配置され、前記上下２層の経編メッシュクロスを接続する複数のポリエステル、ポリプロピレンまたはナイロンモノフィラメントとからなることを特徴とする、請求項１または２に記載の取り外し可能なカーペット。
【請求項４】
前記片面構造層の片面経編メッシュクロスにおける単一のメッシュの面積は、０．２ｍｍ２〜１００ｍｍ２であることを特徴とする、請求項３に記載の取り外し可能なカーペット。
【請求項５】
前記三次元メッシュクロス構造層は、２０Ｄ〜１２０Ｄのポリエステルモノフィラメント糸を用いて一体に織って形成されたものである、ことを特徴とする、請求項３に記載の取り外し可能なカーペット。
【請求項６】
前記結合層は、２０Ｄ〜１２０Ｄのポリエステル、ポリプロピレンまたはナイロンモノフィラメントを織った片面タフテッド生地であり、あるいは２０Ｄ〜１２０Ｄのポリエステル、ポリプロピレンまたはナイロンモノフィラメントを用いて織った片面フロック生地であることを特徴とする、請求項１または２に記載の取り外し可能なカーペット。
【請求項７】
前記結合層上のポリエステルまたはナイロンモノフィラメント突起の高さは１．５ｍｍ〜１０ｍｍであることを特徴とする、請求項１または２に記載の取り外し可能なカーペット。
【請求項８】
前記カーペット面の底層の三次元メッシュクロス構造層は、上下２層の経編メッシュクロスと、前記上下２層の経編メッシュクロスの間に垂直に配置され、前記上下２層の経編メッシュクロスを接続する複数のポリエステル、ポリプロピレンまたはナイロンモノフィラメントとからなることを特徴とする、請求項１に記載の取り外し可能なカーペット。
【請求項９】
前記三次元メッシュクロス構造層の厚さは２ｍｍ〜２０ｍｍであり、
上下２層の経編メッシュクロス上の単一のメッシュの面積は０．２ｍｍ２〜１００ｍｍ２であることを特徴とする、請求項８に記載の取り外し可能なカーペット。
【請求項１０】
前記カーペット面の三次元メッシュクロス構造層の四辺または四隅には、水洗可能で、移動可能なポリウレタンおよびアクリル材料製の両面テープが設けられることを特徴とする、請求項１に記載の取り外し可能なカーペット。
【発明の詳細な説明】
【技術分野】
【０００１】
本発明は、織物業界のカーペットに関し、具体的には、取り外し可能なカーペットに関する。
【背景技術】
【０００２】
標準バスマットには２つの設計方法がある。一つ目の方法はタオルのようなバスマットに設計することであり、このようなバスマットが洗える。しかし、このようなバスマットは滑り止め機能を有しないので、潜在的な安全上の問題がある。もう一つの方法は滑り止め機能を有する材料をカーペットの背面に貼り付けることである。このようなカーペットは洗えると主張しているが、機械で洗うと、剥がれたり壊れたりするか、または上層生地と下層底部が分離したりする。そして、従来のカーペットは、設計および製造が面倒で、高価であるため、このようなカーペットの汎用性が防がれる。例えば、使用者は季節や必要に応じてカーペットを変更することはできない。従って、カーペットの一般的な機能を有するとともに、使用者がカーペットの面層材料と滑り止め、撥水性を有するライナー層を分離してカーペットの面層材料を容易に洗うことができるカーペットが必要とされる。
【０００３】
従来技術には、面ファスナーを介してカーペットのカーペット面とライナーとを接続する複合カーペットがある。面ファスナーは、フック面とループ面により両層構造を接続するものである。面ファスナーの一面は小さくて柔らかい繊維ループ（Ｌｏｏｐ）からなり、他面は硬いフック状の毛  （Ｈｏｏｋ）であり、両者の結合は非常に堅固であり、両者を分離するために強い力が必要である。両者を分離するための引張力が大きいため、面ファスナーによりカーペットのカーペット面とライナーを結合する場合、大きい作用力により柔らかいカーペットを損害する可能性があり、かつ取り外しが不便である。面ファスナーの硬い面は、カーペットの使用快適性を低下させる。さらに、面ファスナーまたは砂利状マット層は、柔らかいループクロスに対して大きな破壊作用を有し、複数回使用すると、結合力が大幅に低下する。
【０００４】
中国実用新案登録（出願番号：２０１５２０８４３６０５．７）には、取り外し可能な滑り止めカーペットが開示されている。このような滑り止めカーペットにおいて、ベース層の頂面に均等に分布して配置されるとともに収縮性を有する複数の挿入孔が設けられ、接続層の底面に挿入孔に１対１対応する挿入部が設けられ、毛紡層が接続層の頂面に編んで固定される。しかしながら、このカーペットの製造プロセスは煩雑であり、ベース層の頂面と接続層の底面との接続に弾性がなく、それを歩くときに反響が発生し、遮音性が悪い。また、接続する際に、挿入部と挿入孔とを完全に位置合わせしないと接続を達成できず、操作が便利ではなく、多くの場合、操作を実行するには専門の操作者が必要である。さらに、取り外しおよび洗浄の過程において挿入部が損傷しやすく、温度などの要因により変形し、カーペットの使用寿命に悪影響を与える。
【０００５】
中国特許出願２０１７１１３６１７２７．２には、取り外し可能なカーペットが開示されている。このカーペットの本体構造は基布層であり、基布層の頂部および底部の左右両側のいずれにも係止ストリップが設けられ、２群の防水層と基布層との接続箇所のいずれにも係止ストリップと結合する固定溝が設けられ、係止ストリップと固定溝との結合により防水層および基布層の着脱を実現し、防水層の左側および右側に設けられた係止ブロックと係止溝との結合により、防水層と基布層の結合を強化することができる。しかしながら、このような防水層と基布層の係止接続方式では、カーペットとの結合は非一体的な機械接続であり、係止溝には隙間があり、カーペットが高いため、通常、家庭用ではなく、ホテルやオフィスの大面積の敷設に適している。
【発明の概要】
【発明が解決しようとする課題】
【０００６】
本発明は、従来の取り外して洗濯することができる複合カーペットに存在するカーペットカーペット面と結合して使用するときに、結合力が高すぎる場合、取り付けるときにカーペット面が損傷しやすく、結合力が低すぎる場合、使用効果に影響を与え、取り外しが不便であり、耐用年数が短いなどの欠陥を克服するために、取り外し可能なカーペットを提供することを目的とする。
【課題を解決するための手段】
【０００７】
本発明の目的は、以下の技術手段により実現される。
本発明によれば、
カーペット面と滑り止めマットとを含む取り外し可能なカーペットであって、
上記カーペット面は、面層と、底層の三次元メッシュクロス構造層とを含み、
上記滑り止めマットは、底層の滑り止め撥水層と上層の結合層とを含み、
上記結合層は、複数のポリエステル、ポリプロピレンまたはナイロンモノフィラメント突起が分布して配置される片面生地であり、
上記ポリエステル、ポリプロピレンまたはナイロンモノフィラメント突起は、上記三次元メッシュクロス構造層のメッシュ隙間に挿入可能である取り外し可能なカーペットが提供される。
【０００８】
本発明の一実施形態において、上記ポリエステル、ポリプロピレンまたはナイロンモノフィラメント突起と片面生地との挟角は４０°〜９０°である。
【０００９】
本発明の一実施形態において、上記結合層は、三次元メッシュクロス構造層を中央からカットして形成された片面構造層であり、上記三次元メッシュクロス構造層は、上下２層の経編メッシュクロスと、上記上下２層の経編メッシュクロスの間に垂直に配置され、上記上下２層の経編メッシュクロスを接続する複数のポリエステル、ポリプロピレンまたはナイロンモノフィラメントとからなる。
【００１０】
上記片面構造層の片面経編メッシュクロス上の単一のメッシュの面積は０．２ｍｍ２〜１００ｍｍ２である。
【００１１】
上記三次元メッシュクロス構造層は、２０Ｄ〜１２０Ｄのポリエステル、ポリプロピレンまたはナイロンモノフィラメントを用いて一体に織って形成されたものである。より具体的には、２０Ｄ〜１２０Ｄのポリエステルモノフィラメント糸を用いて一体に織って形成されたものである。ポリエステルモノフィラメント糸が２０Ｄ未満である場合、結合層上に形成されたポリエステルモノフィラメント糸突起は柔らかすぎるため、入カーペット面の底層の三次元メッシュクロス構造層のメッシュ隙間に挿入できないかまたは小さな部分しか挿入できないことで、本発明の結合強度が高いなどの効果が得られない。
【００１２】
本発明の一実施形態において、上記結合層は、２０Ｄ〜１２０Ｄのポリエステル、ポリプロピレンまたはナイロンモノフィラメントを用いて織った片面タフテッド生地であり、あるいは２０Ｄ〜１２０Ｄのポリエステル、ポリプロピレンまたはナイロンモノフィラメントを用いて織った片面フロック生地である。
【００１３】
本発明において、上記結合層上ポリエステル、ポリプロピレンまたはナイロンモノフィラメント突起の高さは１．５ｍｍ〜１０ｍｍである。
【００１４】
本発明の一実施形態において、上記カーペット面の底層の三次元メッシュクロス構造層は、上下２層の経編メッシュクロスと、上記上下２層の経編メッシュクロスの間に垂直に配置され、上記上下２層の経編メッシュクロスを接続する複数のポリエステル、ポリプロピレンまたはナイロンモノフィラメントとからなる。上記ポリエステル、ポリプロピレンまたはナイロンモノフィラメントと上層または下層経編メッシュクロスとの挟角は４０°〜９０°である。
【００１５】
上記三次元メッシュクロス構造層の厚度は２ｍｍ〜２０ｍｍである。上下２層の経編メッシュクロス上の単一のメッシュの面積は０．２ｍｍ２〜１００ｍｍ２である。
【００１６】
本発明の一実施形態において、上記カーペット面の底層の三次元メッシュクロス構造層も２０Ｄ〜１２０Ｄのポリエステルモノフィラメント糸を用いて一体に織って形成されたものである。
【００１７】
本発明の一実施形態において、上記面層は、プラッシュ層、平織層、ループのうちの少なくとも１種または複数種の構造の組み合わせである。
【００１８】
本発明の一実施形態において、上記滑り止め撥水層は、発泡ラテックス層、熱可塑性エラストマー材料層、アクリル繊維樹脂層、ＥＶＡ発泡層、ポリウレタン発泡層、ＸＰＥ発泡層またはＩＸＰＥ発泡層である。
【００１９】
本発明の一実施形態において、上記カーペット面の三次元メッシュクロス構造層の四辺または四隅には、水洗可能で移動可能な（ナノテクノロジーにより作成される）ポリウレタンおよびアクリル材料製の両面テープが設けられる。この両面テープは、カーペット面の四辺と滑り止めマットとの結合を強化させるためのものである。
【発明の効果】
【００２０】
従来技術に比べ、本発明は、以下の有益な効果を有する。
【００２１】
１、本発明の滑り止めマットの結合面は、三次元メッシュクロス構造層を中央からカットして形成された片面構造層を採用し、この片面構造層上のポリエステルモノフィラメント糸と経編メッシュクロスは一体化的であるため、脱落しにくく、使用寿命が長くなる。
２、本発明の滑り止めマットの結合面（特に、三次元メッシュクロス構造層を中央からカットして形成された片面構造層を採用する）上の２０Ｄ〜１２０Ｄのポリエステルモノフィラメント糸は、太く、硬く、ある程度剛性がある突起を形成できるため、カーペット面の底層の三次元メッシュクロス構造層のメッシュに容易に挿入でき、便利で自由に取り外すことができ、繰り返して複数回取り外しても損傷することがない。
３、本発明のカーペット面の底層は、三次元メッシュクロス構造層を採用し、滑り止めマットの結合面と同じ材質であるとともに、三次元メッシュクロス構造層は一定の厚さを有するため、結合面上の突起がメッシュに挿入されるときに、この突起は三次元メッシュクロス構造層内のポリエステルモノフィラメント糸を接続する隙間にも挿入される。これによって、カーペット面と滑り止めマットを結合して使用するときに、結合強度は高くなり、カーペット面と滑り止めマットを結合して使用するときに、結合強度が高く、使用環境において移動しにくく、四辺に反りが発生することなく、良好な快適さを有する。
４、カーペット面と滑り止めマットは、いずれも全体／半分の三次元メッシュクロス構造層を採用し、両者の挿入による結合使用は、本発明のカーペットに良好な弾性に付与し、使用者に快適性および保護を提供するとともに、カーペット自体の使用寿命を延長させる。
５、本発明の取り外し可能なカーペットは、巻いたり折り畳んだりすることができ、輸送に便利である。
【図面の簡単な説明】
【００２２】
以下の図面を参照して非限定的な実施形態の詳細な説明を読むことにより、本発明の他の特徴、目的および利点がより明らかになるであろう。
【００２３】
【図１】本発明の取り外し可能なカーペットの構造模式図である。図１Ａは、面層が起毛構造である取り外し可能なカーペットの構造模式図である。図１Ｂは、面層が平織構造である取り外し可能なカーペットの構造模式図である。図Ｃは、面層がループ構造である取り外し可能なカーペットの構造模式図である。
【図２】本発明の取り外し可能なカーペットのカーペット面の構造模式図である。図２Ａは、面層が起毛構造である取り外し可能なカーペットのカーペット面の構造模式図である。図２Ｂは、面層が平織構造である取り外し可能なカーペットのカーペット面の構造模式図である。図２Ｃは、面層がループ構造である取り外し可能なカーペットのカーペット面の構造模式図である。
【図３】本発明の取り外し可能なカーペットの滑り止めマットの構造模式図である。
【発明を実施するための形態】
【００２４】
以下、実施例により本発明を詳しく説明する。以下の実施例は、当業者が本発明をさらに理解するのを助けるが、いかなる形でも本発明を限定しない。当業者にとって、本発明の概念から逸脱することなく、いくつかの調整および改善を行うことができることに留意されたい。これらはすべて、本発明の保護範囲に属する。
【００２５】
＜実施例１＞
図１Ａ、２Ａおよび図３に示すように、本実施例に係る取り外し可能なカーペットは、
起毛構造面層１と、底層の経編三次元メッシュクロス３と、両層の間に設けられた接着剤層２とを含むカーペット面と、
底層の滑り止め撥水層４（発泡ラテックス層）と、上層の結合層５とを含み、上記結合層５は、複数のポリエステルモノフィラメント糸突起が分布して配置される片面経編メッシュクロスである滑り止めマットと、
を含む。
滑り止めマット上のポリエステルモノフィラメント糸突起は、カーペット面の経編三次元メッシュクロスのメッシュ隙間に挿入可能であり、これによって、カーペット面と滑り止めマットとを結合して使用することができる。
【００２６】
上記カーペット面底層の経編三次元メッシュクロスは、上下２層の経編メッシュクロスと、上記上下２層の経編メッシュクロスの間に垂直に配置され、上記上下２層の経編メッシュクロスを接続する複数のポリエステルモノフィラメント糸とからなり、具体的には、６０Ｄのポリエステルモノフィラメント糸を用いて一体に織って形成されたものである。上記ポリエステルモノフィラメント糸と上層または下層の経編メッシュクロスとの挟角は６０°〜９０°である。この三次元メッシュクロス構造層の厚さは、５ｍｍであり、上層または下層の経編メッシュクロス上の単一のメッシュの面積は、２０ｍｍ２である。
【００２７】
上記滑り止めマット結合層は、上下２層の経編メッシュクロスと、上記上下２層の経編メッシュクロスの間に垂直に配置され、上記上下２層の経編メッシュクロスを接続する複数のポリエステルモノフィラメント糸とからなる三次元メッシュクロス構造層を中央からカットして形成された片面構造層である。この三次元メッシュクロス構造層は、具体的には、８０Ｄのポリエステルモノフィラメント糸ＢＣＦ紡績糸を用いて一体に織って形成されたものである。上記ポリエステルモノフィラメント糸突起と経編メッシュクロスとの挟角は４０°〜６０°である。ポリエステルモノフィラメント糸突起の高さは５ｍｍである。結合層の経編メッシュクロス上の単一のメッシュの面積は２０ｍｍ２であり、メッシュのサイズは４ｍｍ×５ｍｍである。
【００２８】
＜実施例２＞
図１Ｂ、図２Ｂおよび図３に示すように、本実施例に係る取り外し可能なカーペットは、
平織構造面層６と、底層の経編三次元メッシュクロス３と、両層の間に設けられる接着剤層２とを含むカーペット面と、
底層の滑り止め撥水層４（ＴＰＥ／ＴＰＲ材料層）と、上層の結合層５とを含み、上記結合層５は、複数のポリエステルモノフィラメント糸突起が分布して配置される片面経編メッシュクロスである滑り止めマットと、
を含む。
滑り止めマット上のポリエステルモノフィラメント糸突起は、カーペット面の経編三次元メッシュクロスのメッシュ隙間に挿入可能であり、これによって、カーペット面と滑り止めマットとを結合して使用することができる。
【００２９】
上記カーペット面の底層の経編三次元メッシュクロスは、上下２層の経編メッシュクロスと、上記上下２層の経編メッシュクロスの間に垂直に配置され、上記上下２層の経編メッシュクロスを接続する複数のポリエステルモノフィラメント糸とからなり、具体的には、２０Ｄのポリエステルモノフィラメント糸を用いて一体に織って形成されたものである。上記ポリエステルモノフィラメント糸と上層または下層の経編メッシュクロスとの挟角は４０°〜７０°である。この三次元メッシュクロス構造層の厚さは２ｍｍである。上層または下層の経編メッシュクロス上の単一のメッシュの面積は０．２ｍｍ２である。
【００３０】
上記滑り止めマット結合層は、上下２層の経編メッシュクロスと、上記上下２層の経編メッシュクロスの間に垂直に配置され、上記上下２層の経編メッシュクロスを接続する複数のポリエステルモノフィラメント糸とからなる三次元メッシュクロス構造層を中央からカットして形成された片面構造層である。この三次元メッシュクロス構造層は、具体的には、２０Ｄのポリエステルモノフィラメント糸ＢＣＦ紡績糸を用いて一体に織って形成されたものである。上記ポリエステルモノフィラメント糸突起と経編メッシュクロスとの挟角は５０°〜７０°である。ポリエステルモノフィラメント糸突起の高さは１．５ｍｍである。結合層の経編メッシュクロス上の単一のメッシュの面積は０．２ｍｍ２である。
【００３１】
＜実施例３＞
図１Ｃ、図２Ｃおよび図３に示すように、本実施例に係る取り外し可能なカーペットは、
ループ構造面層７と、底層の経編三次元メッシュクロス３と、両層の間に設けられる接着剤層２とを含むカーペット面と、
底層の滑り止め撥水層４（アクリル繊維樹脂層）と、上層の結合層５とを含み、上記結合層５は複数のポリエステルモノフィラメント糸突起が分布して配置される片面経編メッシュクロスである滑り止めマットと、
を含む。
滑り止めマット上のポリエステルモノフィラメント糸突起は、カーペット面の三次元メッシュクロス構造層のメッシュ隙間に挿入可能であり、これによって、カーペット面と滑り止めマットとを結合して使用することができる。
【００３２】
上記カーペット面底層の三次元メッシュクロス構造層は、上下２層の経編メッシュクロスと、上記上下２層の経編メッシュクロスの間に垂直に配置され、上記上下２層の経編メッシュクロスを接続する複数のポリエステルモノフィラメント糸とからなり、具体的には、１２０Ｄのポリエステルモノフィラメント糸を用いて一体に織って形成されたものである。上記ポリエステルモノフィラメント糸と上層または下層の経編メッシュクロスとの挟角は７０°〜９０°である。この三次元メッシュクロス構造層の厚さは２０ｍｍである。上層または下層の経編メッシュクロス上の単一のメッシュの面積は６４ｍｍ２である。
【００３３】
上記滑り止めマット結合層は、上下２層の経編メッシュクロスと、上記上下２層の経編メッシュクロスの間に垂直に配置され、上記上下２層の経編メッシュクロスを接続する複数のポリエステルモノフィラメント糸とからなる三次元メッシュクロス構造層を中央からカットして形成された片面構造層である。この三次元メッシュクロス構造層は、具体的には、１２０Ｄのポリエステルモノフィラメント糸ＢＣＦ紡績糸を用いて一体に織って形成されたものである。上記ポリエステルモノフィラメント糸突起と経編メッシュクロスとの挟角は４０°〜６０°である。ポリエステルモノフィラメント糸突起の高さは１０ｍｍである。結合層の経編メッシュクロス上の単一のメッシュの面積は１００ｍｍ２である。
【００３４】
＜実施例４＞
本実施例に係る取り外し可能なカーペットは、
ループ構造面層と、底層の経編三次元メッシュクロスと、両層の間に設けられる接着剤層とを含むカーペット面と、
底層の滑り止め撥水層（アクリル繊維樹脂層）と、上層の結合層とを含み、上記結合層は、複数のポリエステルモノフィラメント糸突起が分布して配置される片面タフテッド生地である滑り止めマットと、
を含む。
滑り止めマット上のポリエステルモノフィラメント糸突起は、カーペット面の三次元メッシュクロス構造層のメッシュ隙間に挿入可能であり、これによって、カーペット面と滑り止めマットとを結合して使用することができる。
【００３５】
上記カーペット面底層の三次元メッシュクロス構造層は、上下２層の経編メッシュクロスと、上記上下２層の経編メッシュクロスの間に垂直に配置され、上記上下２層の経編メッシュクロスを接続する複数のポリエステルモノフィラメント糸からなり、具体的には、１２０Ｄのポリエステルモノフィラメント糸を用いて一体に織って形成されたものである。上記ポリエステルモノフィラメント糸と、上層または下層の経編メッシュクロスとの挟角は７０°〜９０°である。この三次元メッシュクロス構造層の厚さは８ｍｍである。上層または下層の経編メッシュクロス上の単一のメッシュの面積は３６ｍｍ２である。
【００３６】
上記滑り止めマット結合層は、１００Ｄのポリエステルモノフィラメント糸を用いて一体に織ってタフティング加工したものである。上記ポリエステルモノフィラメント糸突起と片面タフテッド生地との挟角は５０°〜６０°である。ポリエステルモノフィラメント糸突起の高さは８ｍｍである。結合層の経編メッシュクロス上の単一のメッシュの面積は３６ｍｍ２である。
【００３７】
＜性能検証＞
従来技術には、マット部を有するカーペットが提案されている。このようなカーペットは、カバーと、下方の滑り止めで非水吸収性のマットとが、カバー上のループとマット上のフックにより互いにロックし合うように機械的に接続されてなる。
【００３８】
上記ロックし合う機械的接続は、第１実施計画において、ＶＥＬＣＲＯ（登録商標）により実現される。このようなＶＥＬＣＲＯ（登録商標）は、面ファスナー効果を有する。しかしながら、複数回の着脱によりループとフックが破壊され、例えば、１０回着脱すれば、起毛面が破壊され、結合強度が低下する。
【００３９】
上記ロックし合う機械的接続は、第２実施計画において、上記マット上の粒状材料層により実現される。カバーは起毛布を採用し、その上面のループが微細であるため、肉眼では見づらい。マット上の粒状材料層は、マット上の３Ｄ−１８Ｄの短繊維を熱処理して形成された砂利層である。そのため、このようなロックし合い接続の強度が十分ではないとともに、使用過程において、カバーの四辺が反るため、使用者の体験感に影響を与える。また、マット上の粒状材料層は、マット上の繊維を熱処理して形成された砂利層であるので、巻いたり折り畳んだりすることはできない。
【００４０】
上記ロックし合う機械的接続は、第３実施計画において、上記カバーの底面とロックし合う突起を有する樹脂材料により実現される。しかしながら、このようなカバーとマットの接続の結合力が低い。
【００４１】
上記第２実施計画を対照群１、上記第１実施計画を対照群２とする。対照群１、対照群２および実施例１の着脱可能なカーペットを用いて以下の実験を行う。
【００４２】
１、結合強度実験
実験装置  コンピューター型卓上引張試験機
１）サイズが５ｃｍｘ２０ｃｍの対照群１のカーペット面およびマット層を取り、互いに重ね合わせ、６ｋｇのローラーで２回ローリングして押し付けた後、引張試験機により平均剥離力試験を３回行った結果、０．５７６Ｎ、０．４５３Ｎ、０．３２１Ｎであった。剥離力は徐々に弱くなったことが分かった。
サイズが５ｃｍｘ２０ｃｍの対照群２のカーペット面およびマット層を取り、互いに重ね合わせ、６ｋｇのローラーで２回ローリングして押し付けた後、引張試験機により平均剥離力試験を３回行った結果、１．８８１Ｎ、１．３４６Ｎ、１．２１９Ｎであった。剥離力は徐々に弱くなったことが分かった。
サイズが５ｃｍｘ２０ｃｍの実施例１の着脱可能なカーペットのカーペット面および滑り止め結合層を取り、互いに重ね合わせ、６ｋｇのローラーで２回ローリングして押し付けた後、引張試験機により平均剥離力試験を３回行った結果、１．３８７Ｎ、１．３２５Ｎ、１．４６７Ｎであった。剥離力はほとんど変わらず、いずれも対照群１よりも優れたことが分かった。
【００４３】
２）サイズが５ｃｍｘ２０ｃｍの対照群１のカーペット面およびマット層を取り、互いに重ね合わせ、６ｋｇのローラーで２回ローリングして押し付けた後、引張試験機により平均横方向分離力試験を３回行なった結果、２６．５５１Ｎ、１１．５７５Ｎ、６．２３０Ｎであった。横方向分離力は大幅に弱くなったことが分かった。
サイズが５ｃｍｘ２０ｃｍの対照群２のカーペット面およびマット層を取り、互いに重ね合わせ、６ｋｇのローラーで２回ローリングして押し付けた後、引張試験機により平均横方向分離力試験を３回行なった結果、７０．８７５Ｎ、３５．５２９Ｎ、２６．１８２Ｎであった。横方向分離力は大幅に弱くなったことが分かった。
サイズが５ｃｍｘ２０ｃｍの実施例１の着脱可能なカーペットのカーペット面および滑り止め結合層を取り、互いに重ね合わせ、６ｋｇのローラーで２回ローリングして押し付けた後、引張試験機により平均横方向分離力試験を３回行った結果、５２．１２８Ｎ、５２．１２８Ｎ、５３．２５２Ｎであった。横方向分離力はほとんど変わらず、いずれも対照群１よりも優れたことが分かった。
【００４４】
２、取り外し寿命試験
サイズが５ｃｍｘ２０ｃｍの対照群１のカーペット面およびマット層を取り、互いに重ね合わせ、６ｋｇのローラーで２回ローリングして押し付けた後、引張試験機により縦方向と横方向分離試験を２０回行なった結果、カーペット面の底層のループがひどく破壊され、砂利層の一部が破損し、断裂した砂利粒子とカーペット面の底層の起毛布と絡み合い、外観に深刻な影響を与えるとともに、最終的に、引張試験機により結合力を測定できなかった。
サイズが５ｃｍｘ２０ｃｍの対照群２のカーペット面およびマット層を取り、互いに重ね合わせ、６ｋｇのローラーで２回ローリングして押し付けた後、引張試験機により縦方向と横方向分離試験を２０回行なった結果、カーペット面の底層のループがひどく破壊され、最終的に、引張試験機により結合力を測定できなかった。
サイズが５ｃｍｘ２０ｃｍの実施例１の着脱可能なカーペットのカーペット面および滑り止め結合層を取り、互いに重ね合わせ、６ｋｇのローラーで２回ローリングして押し付けた後、引張試験機により縦方向と横方向分離試験を２０回行なった結果、剥離力は１．３３５Ｎであった。
【００４５】
以上のように、本発明の具体的な実施例を説明した。本発明は上記実施形態に限定されず、当業者は、特許請求の範囲内で様々な変更または修正を行うことができ、これらの変更および修正は、本発明の実施的な内容に影響を与えない。
【符号の説明】
【００４６】
１  起毛構造面層、
２  接着剤層、
３  経編三次元メッシュクロス、
４  結合層、
５  滑り止め撥水層、
６  平織構造面層、
７  ループ構造面層。
【図１】
2022501083.tif 000003
【図２】
2022501083.tif 000004
【図３】
2022501083.tif 000005
【国際調査報告】
2022501083.tif 000006
2022501083.tif 000007
2022501083.tif 000008
2022501083.tif 000009